(57)【要約】【課題】金属表面上のエッチレジストパターンの製造方法を提供すること。【解決手段】方法であって、第１の反応性成分を含む第１の液体組成物を金属表面上に適用してプライマー層を形成するステップと、ノンインパクト印刷プロセスによる像様の印刷により前記プライマー層上に第２の反応性成分を含む第２の液体組成物を適用して所定のパターンに従ってエッチレジストマスクを生成するステップとを含み、前記第２の液体組成物の液滴が前記プライマー層に接触すると、前記第２の反応性成分は液滴を固定化するように前記第１の反応性成分と化学反応を起こすことを特徴とする方法。【選択図】図１
2019134190.tif 000002
【特許請求の範囲】
【請求項１】
本明細書中に記載される発明。
【発明の詳細な説明】
【技術分野】
【０００１】
本発明の実施形態は、エッチレジストマスクを金属層上に直接適用することによる、金属表面、例えばプリント回路基板（ＰＣＢ）上の導電性パターンの製造に関する。
【背景技術】
【０００２】
プリント回路基板（ＰＣＢ）は、ほとんどの電子製品で広く使用されている。ＰＣＢの製造は、ポイント・ツー・ポイント構成などの他の配線方法を使用する場合よりも、より安価で、迅速で、正確であると考えられている。それでも、高品質を維持するとともに、コスト効率の良い小さいバッチ、スループットの高いより大きいバッチ、オンデマンド基板、より高密度の配線を有する基板、より細い線を有する基板その他の製造を含む特定の要件に応じたＰＣＢの生産を可能とする、より簡単でコスト効率の高い製造プロセスの探索が続けられている。
【０００３】
ＰＣＢの製造における配線パターニングは、通常、絶縁材料基板に積層された銅層から銅を除去し、所望の銅線（パターンまたは画像とも呼ばれる）のみを導電経路として残すことを含むサブトラクティブ法によって行われる。このプロセスは、銅層上にエッチレジストマスクを適用し、エッチングプロセスによって露出した銅部分を除去することを含む。エッチレジストマスクを作製するために現在使用されている方法では、銅層に感光性エッチレジスト物質（一般にＵＶ感光性物質）を適用し、フォトプロッタやレーザプロッタなどを用いてフォトマスクを作製し、前記層をＵＶ線に暴露して、前記露出した領域を硬化させて前記銅層の上のパターンとして固定化し、未露光のエッチレジストを化学現像によって除去する。これで、マスクされていない銅部分をエッチングし、その後にエッチレジストマスクを除去するためのストライプ形成プロセスによって配線パターンを形成することが可能となる。配線パターンは、基板の表面の約２５％をカバーする。しかし、製造中に、基板全体が感光性エッチレジスト物質で被覆され、続いて配線パターンがＵＶまたは他の放射線に露光されてエッチレジストマスクが形成される。残りの感光性エッチレジスト物質は洗い流される。
【０００４】
エッチレジストパターンは、例えば銅層上にノンインパクト印刷（例えば、インクジェット印刷）によって、アディティブ法によって適用することもできる。従来のインクジェット材料は比較的低粘度であり、したがってインク液滴が銅表面のような非吸収性表面に当たると、通常は、制御されていない液滴の拡散とともに、クラスタリング、インク合体および広範なドットゲイン等の他の現象が発生する。したがって、印刷されたパターンは、解像度が低下し、細部が不足し、パターン線幅が不均一であり、ラインエッジ平滑性が不十分であり、隣接する導電線間の短絡およびパターン線の断線を生ずる可能性がある。
【発明の概要】
【課題を解決するための手段】
【０００５】
本発明の実施形態は、ノンインパクト印刷によって金属層上にエッチレジストマスクを形成または適用する方法に関する。前記方法は、第１の反応性成分を含む第１の液体組成物を金属表面上に適用してプライマー層を形成するステップと、ノンインパクト印刷プロセスによる像様の（意図する画像通り）印刷により前記プライマー層上に第２の反応性成分を含む第２の液体組成物を適用して所定のパターンに従ってエッチレジストマスクを生成するステップとを含み、前記第２の液体組成物の液滴が前記プライマー層に接触すると、前記第２の反応性成分は液滴を固定化するように前記第１の反応性成分と化学反応を起こすことを特徴とし得る。
【０００６】
本発明の実施形態は、金属層上にエッチレジストマスクを適用するための二液型インク組成物セットに関する。前記セットは、固定化反応性成分を含む第１の液体組成物と、エッチレジスト反応性成分を含む第２の液体組成物とを含み、前記固定化反応性成分および前記固定化反応性成分は化学反応を起こして水および酸性エッチ溶液に不溶性の二成分材料を形成することができることを特徴とし得る。
【０００７】
本発明と見なされる主題は、本明細書の結論部分において特に指摘され明確に主張される。しかし、本発明は、構成および動作方法の両方に関して、それらの目的、特徴、および利点とともに、添付の図面を参照しながら以下の詳細な説明を参照することによって最もよく理解することができる。
【０００８】
説明を簡単かつ明瞭にするために、図面に示される要素は、必ずしも縮尺通りに描かれていないことを理解されたい。例えば、いくつかの要素の寸法は、明確化のために他の要素に対して大きく誇張されていることがある。更に、適切であると考えられる場合には、複数の図面で同じ参照番号を使用して、対応するまたは類似の要素を示していることがある。
【図面の簡単な説明】
【０００９】
【図１】図１は、本発明のいくつかの実施形態によるエッチレジストマスクの製造方法の流れ図である。
【図２】図２は、本発明の実施形態によるエッチレジストマスクの製造方法の理解に役立つ説明図である。
【発明を実施するための形態】
【００１０】
以下の詳細な説明では、本発明が完全に理解されるようにするため、多数の特定の詳細が記載されている。しかし、当業者であれば、本発明はこれらの具体例の通りでなくても実施できることを理解するであろう。他の例では、本発明が不明確にならないように、周知の方法、手順、および構成要素については詳細に説明していない。
【００１１】
本発明の実施形態は、例えばインクジェット印刷などのノンインパクト印刷によって金属層上にエッチレジストマスクを形成または適用する方法に関する。この方法の実施形態は、例えばプリント回路基板（ＰＣＢ）の製造に適用可能である。本発明の実施形態による金属表面上にエッチレジストマスクを適用する方法では、第１の反応性成分を含む第１の液体組成物を表面に適用してプライマー層を形成した後、プライマー層上に第２の反応性成分を含む第２の液体組成物を印刷して、所定のパターンに従ったエッチレジストマスクを生成する。本発明の実施形態によれば、第２の反応性成分は、第１の反応性成分と化学反応を起こして、水およびエッチング溶液に不溶性の二成分材料を生成する。前記二成分材料は、各々の成分により高い粘度を有し、反応により、プライマー層に当たったときの第２の組成物の液滴の固定化が引き起こされる。
【００１２】
金属層は、絶縁性の非導電性基板上に積層された銅層であり得る。説明を容易にするために、以下の説明では金属層表面である形態を参照する。但し、アルミニウム表面、ステンレス鋼表面、金の表面などの他の金属表面も同様に本発明の実施形態に適用可能であることを理解されたい。
【００１３】
本発明の実施形態によれば、エッチレジストマスクは、金属層上に、それぞれが他の組成物に含まれる別の反応性成分と化学反応を起こすことができる反応性成分を含む２つの液体組成物を連続的に適用することによって形成することができる。化学反応の生成物は二成分材料と呼ばれる。両組成物の各々は水溶性であり、二成分反応生成物材料は水不溶性でありかつエッチ溶液不溶性である。すなわち、二成分反応生成物材料は、水溶性でなく、金属層をエッチングするために使用されるエッチング溶液に可溶でもない。いくつかの実施形態によれば、エッチ溶液は、例えば塩化銅および過酸化水素混合物などの酸性エッチ溶液であり得る。
【００１４】
いくつかの実施形態によれば、組成物の少なくとも１つは、他の組成物中の１つ以上の反応性成分と化学反応を起こすことができる２つ以上の反応性成分を含み得る。本発明の実施形態によれば、組成物の１つは、多価および／またはポリカチオン基および／または多価無機カチオンを含み得、固定化組成物として機能し得る。他の組成物は、ポリアニオン基を含み得、エッチレジスト組成物として機能し得る。いくつかの実施形態では、エッチングプロセスの前に固定化組成物を含む層を除去する必要はなく、この層はエッチングプロセス中に除去される。
【００１５】
例えば、固定化反応性成分として、限定しないが、ポリエチレンイミン、二価塩、ビニルピロリドンのヘテロポリマーなどを挙げることができる。
【００１６】
本発明の実施形態によれば、第１の組成物は、一様な層または像様のいずれかで、銅表面上に、インクジェット印刷または任意の他の印刷またはコーティング方法によって適用することができる。第２の組成物は、ノンインパクト印刷法を用いて、例えば所望の配線パターンを形成するためにインクジェット印刷によって印刷される。第２組成物の液滴が金属表面の上のプライマー層に当たると、２つの反応性成分（すなわち、ポリアニオンと反応する多価および／またはポリカチオンまたは多価カチオン）の間で起こる化学反応が、第２の組成物の粘度の瞬間的な比較的大きな増加を引き起こし、液滴の制御されない広がりを防止する。液滴は表面上に広がることなく固定化または凍結する。本発明の実施形態によれば、第１の組成物の反応性成分は、第２の組成物の第２の成分と反応すると、印刷されたパターンを基材に化学的に固定化する固定化成分であり得る。第２の組成物の反応性成分は、エッチレジスト成分であり得る。このような成分は、例えば、酸エッチングを禁止する酸エッチされた耐性物質を含み得る。いくつかの実施形態では、固定化成分は、エッチングプロセス中にエッチレジストマスクの金属層に付着したままとなるのを確実にするために、金属層に接着することができる。他の実施形態によれば、第１の組成物の反応性成分はエッチレジスト成分であり得、第２の組成物の反応性成分は固定化成分であり得る。
【００１７】
固定化成分を含む組成物は、プライマー層として金属表面上に適用され、ノンインパクト印刷または任意の他の既知のコーティング方法を使用して、一様なまたはパターン化された層を形成することができる。エッチレジスト成分を含む組成物は、次に、エッチレジストマスクを形成するためにノンインパクト印刷によって像様に適用され得る。いくつかの実施形態では、酸の溶液を第１の組成物に加えて固定化材料を活性化することができる。
【００１８】
あるいは、本発明のいくつかの実施形態によれば、エッチレジスト成分を含む組成物は、プライマー層として金属表面上に適用され、ノンインパクト印刷または任意の他の既知の方法を用いて一様なまたはパターン化された層を形成する。次いで、固定化成分を含む組成物を、ノンインパクト印刷によって像様に適用して、エッチレジストマスクを形成することができる。説明を容易化するため、以下の説明では、主として固定化組成物が金属表面の上に直接適用され、エッチレジスト組成物が形成された固定化物質層上に堆積される実施形態を参照する。しかし、以下の説明は、組成物を堆積させる順序が逆にされる実施形態にも適用され得ることを理解されたい。
【００１９】
本発明のいくつかの実施形態は、金属表面上にエッチレジストマスクを適用するための二液型インク組成物セットに関する。セットは、それぞれ異なる容器に保存された２つの溶液（例えば、２つの水溶液）を含み、第１の溶液は固定成分を含み、第２の溶液はエッチレジスト成分を含み得る。第１の溶液中の固定化成分および第２の溶液中のエッチレジスト成分は、互いに反応して、水溶性でなくエッチング溶液に溶解性でもなく、銅などの金属に対する良好な接着性を有するエッチレジスト不溶性組成物を形成し得る。
【００２０】
本発明のいくつかの実施形態による導電パターンの製造方法の流れ図である図１を参照するとともに、図１のプロセスの形態を示す図２を参照する。本発明のいくつかの実施形態によれば、この方法は、ボックス１１０に示すように、金属表面上にプライマー層を形成するステップを含み得る。プライマー層（例えば、図２の層２３０）は、電気絶縁基板（例えば、図２の基板２１０）上に積層された金属表面（例えば、図２の表面２２０）上に、第１の反応性成分を含む第１の液体組成物に適用することによって形成することができる。第１の組成物の反応性成分は、水溶性固定化成分であり得、反応性カチオン基、例えばポリカチオンまたは多価カチオンを含み得る。カチオン性反応性成分は、銅表面のような金属表面に付着することができる。いくつかの実施形態では、第１の液体組成物の適用は、任意の工業的コーティング方法によって行うことができる。
【００２１】
カチオン反応性成分の例としては、限定しないが、ポリアミド、例えばポリエチレンイミン、ポリ四級アミン、長鎖四級アミン、様々なｐＨレベルのポリ三級アミンや、マグネシウムカチオン、亜鉛カチオン、カルシウムカチオン、銅カチオン、第二鉄および第一鉄カチオンなどの多価無機カチオンなどが挙げられる。ポリマー成分は、可溶性成分としてまたはエマルジョン形態のいずれかで、製剤に導入することができる。プライマー層は、インクジェット印刷、噴霧、メタリングロッドコーティング、ロールコーティング、浸漬コーティングなどの、任意の適切な印刷またはコーティング方法を用いて金属表面に適用することができる。プライマー層は、一様でもパターン化されていてもよい。
【００２２】
いくつかの実施形態では、プライマー層は、金属表面全体を実質的に覆う連続層であってもよい。あるいは、プライマー層は、必要なパターンに従って像様に印刷されてもよい。パターンは、ノンインパクト印刷、例えばインクジェット印刷によって適用することができる。必要なパターンは、例えば、ＰＣＢの銅配線であり得る。
【００２３】
ボックス１２０に示すように、いくつかの実施形態では、この方法は、プライマー層上に第２の反応性成分を含む第２の液体組成物をノンインパクト印刷プロセスによって印刷するステップを含み得る。印刷は、例えば、インクジェットプリンタを使用して、金属表面上に所定のパターンに従ってエッチレジストマスクを形成するために、像様に実行される。第２の液体の印刷プロセスの間、金属表面は、印刷品質を更に改善するために高温まで加熱することができる。典型的な表面温度マットは、２５℃から８０℃までの範囲である。第２の液体組成物は、プライマー層に接触または当たると、プライマー層に含まれる第１の反応性成分と化学反応を起こして、第２の組成物の液滴を固定化することができる第２の反応性成分を含む。化学反応の生成物は、第１および第２の組成物のそれぞれよりも実質的に高い粘度を有し、水およびエッチング溶液の両方に不溶性の材料である。不溶性エッチレジストパターンは、少なくとも０．０１μｍの乾燥層厚さを有することができる。いくつかの実施形態では、印刷パターンの厚さは最大１２μｍであり得る。
【００２４】
いくつかの実施形態では、第２の組成物の反応性成分は水溶性であってもよく、反応性アニオン基を含んでもよい。アニオン性反応性成分の例としては、限定しないが、７．０より高いｐＨで（塩基性の）少なくとも１つのアニオン性ポリマーを挙げることができる。アニオン性ポリマーは、それらの溶解した塩の形態のアクリル樹脂およびスチレン−アクリル樹脂から選択することができる。アニオン性ポリマーは、それらの溶解した塩の形態のスルホン樹脂、例えばナトリウム、アンモニウムまたはアミン中和形態、ならびにポリマーエマルジョンまたは分散液の形態のスルホン樹脂から選択することができる。ポリマー成分は、可溶性成分として、またはエマルジョン形態のいずれかで、製剤に導入され得る。あるいは、いくつかの実施形態では、この方法が、プライマー層を形成するためにエッチレジスト組成物を適用することを含むことができ、第２の層は、ノンインパクト印刷法を用いて像様パターンで固定化組成物を印刷することによって形成することができる。
【００２５】
ボックス１３０に示すように、いくつかの実施形態では、この方法は、プライマー層の露出部分または非マスク部分を除去するステップを含み、除去される層は、カチオン成分を含む固定化層であってもよいし、あるいは他の実施形態では、ポリアニオン性の反応性成分を含むエッチレジスト層であってもよい。第１の層が固定化層である場合、いくつかの実施形態では、固定化組成物は、エッチングプロセス中に洗い流され得る。第１の層の露出された部分は、主として反応性成分を含み得、単に基板を水に浸すことによって容易に洗い流され得るが、第１および第２の反応性材料の化学反応により形成されるエッチレジストマスクは不溶性であり、金属表面に付着したままとなる。
【００２６】
ボックス１４０に示すように、本方法の実施形態は、金属表面をエッチングするステップを含み得る。例えば、マスクされた銅板を、銅エッチング（例えば、酸性銅エッチング）溶液によってエッチングして、マスクされていない銅部分を除去することができる。ボックス１５０に示すように、次にエッチレジストマスクを除去する。例えば、ＰＣＢ製造において、エッチレジストマスクを除去すると、絶縁基板２１０の表面に付着した導電性の銅線の所定の配線パターンが現れ得る。
【実施例】
【００２７】
エプソン製ｓｔｙｌｕｓ（登録商標）４９００インクジェットプリンタを使用して、厚さ１／２Ｏｚ（約１７．５μｍ）、１／３Ｏｚ（約１１．７μｍ）および１Ｏｚ（約３５μｍ）のＦＲ４銅クラッド・基板上に例示的なエッチレジスト組成物（本明細書に記載の第２の組成物）を印刷した。ある場合には、銅に、最初にエプソン製ｓｔｙｌｕｓ（登録商標）４９００インクジェットプリンタを使用して固定化組成物（本明細書に記載の第１の組成物）を適用し、その上にエッチレジスト組成物を所定のパターンに従って選択的に印刷した。以下の説明において、％（ｗ／ｗ）は、組成物の重量に対する重量％での物質の濃度の測定量である。Ａｍｚａ［ｐｅｒｎｉｘ  １６６］（商標）によって供給されたボーメ度４２の塩化鉄（ＩＩ）エッチャント溶液を含むエッチャント浴を用いて、エッチレジストによって露出された領域によって保護されていない銅をエッチング除去した。エッチングは、Ｗａｌｔｅｒ  Ｌｅｍｍｅｎ  ＧＭＢＨによって供給されたＳｐｒａｙ  Ｄｅｖｅｌｏｐｅｒ  Ｓ３１（商標）中、３５℃の温度で３分間行った。エッチレジストマスクを、２５℃の温度で１％（ｗ／ｗ）ＮａＯＨ水溶液に浸漬し、続いてＦＲ４銅基板を水で洗浄し、２５℃で空気乾燥させることにより除去した。いくつかの実験では、銅基板を、非保護銅をエッチングするためＵｎｉｖｅｒｓａｌまたはＳｈｍｉｄｔｈ社製の銅塩化物溶液を有するハイパーおよびスーパーエッチング装置を含む工業用エッチング装置を使用したエッチングも行った。
【００２８】
実施例１−コーティングされていないＦＲ４銅基板の上に印刷されたエッチレジスト組成物（比較データ）。エッチングレジスト組成物（第２の組成物）を、１０％のプロピレングリコール、並びに１％（ｗ／ｗ）２−アミノ−２−メチルプロパノール、ＢＹＫによって供給される０．３％（ｗ／ｗ）のＢＹＫ３４８および２％（ｗ／ｗ）のＢａｙｓｃｒｉｐｔ（登録商標）  ＢＡ  シアンを用いて調製した。これらの物質を、アニオン性反応性成分として２４％Ｊｏｎｃｒｙｌ（商標）  ８０８５スチレンアクリル樹脂溶液を含む水に溶解した。エプソン製ｓｔｙｌｕｓ（登録商標）４９００インクジェットプリンタを使用して、エッチングレジスト組成物を１／２Ｏｚ（約１７．５μｍ）の厚さを有するＦＲ４銅クラッド基板上に印刷して、エッチレジストマスクを製造した。ドライエッチングレジストの厚さは５μｍであった。
【００２９】
エッチレジストマスクを視覚的に検査したが、印刷パターンは非常に悪い印刷品質を示し、ライン定義精度とライン切れが非常に悪くライン間の短絡が非常に悪いものであった。
【００３０】
実施例２−エッチレジスト組成物は実施例１に詳述したように調製した。プライマーまたは固定化組成物は、１０％（ｗ／ｗ）のＢＡＳＦ製ＬＵＰＡＳＯＬ（商標）  ＰＲ８５１５（カチオン性反応性成分としてポリエチレンイミン）、１０％（ｗ／ｗ）プロピレングリコール、および０．３％（ｗ／ｗ）のＥｖｏｎｉｋ  Ｉｎｄｕｓｔｒｉｅｓ製のＴＥＧＯ  ５００（発泡抑制基材湿潤添加剤）を含有する１０％のｎ−プロパノールの水溶液の混合物として調製した。
【００３１】
エプソン製ｓｔｙｌｕｓ（登録商標）４９００インクジェットプリンタを使用して、ＦＲ４銅基板をコーティングした。コーティングされた基板を室温で乾燥させて、完全に透明な均一なコーティングを形成し、０．３μｍの厚さの乾燥した層は、結晶形成なしに表面全体を覆っていた。エプソン製ｓｔｙｌｕｓ（登録商標）４９００インクジェットプリンタを使用して、エッチングレジスト組成物をコーティングされた銅基板に印刷し、８０℃で乾燥させて、二成分エッチレジストマスクを生成した。エッチレジストマスクを視覚的に検査し、実施例１のものより良好な印刷品質を示したが、依然としてラインの広がりやライン間の短絡について比較的劣った印刷品質を有していることが判明した。マスクされていない銅のエッチングとエッチレジストマスクの除去は実施例１に詳述したように行った。エッチングプロセス後に生成された配線パターンは、同じラインの広がりおよびライン間の短絡を有するエッチングレジストマスクと同じ像を有していた。特定の用途では、実施例２に示すような印刷品質で十分であることに留意されたい。
【００３２】
実施例３−エッチレジスト組成物は実施例１に詳述したように調製した。固定化組成物は、０．３％（ｗ／ｗ）のＴＥＧＯ  ５００を１３％（ｗ／ｗ）の濃ＨＣｌを含有する０．３％（ｗ／ｗ）のＴＥＧＯ  ５００に置き換えたことを除いて実施例２で詳述したように調製した。
【００３３】
実施例２に詳述したようにプソン製ｓｔｙｌｕｓ（登録商標）４９００インクジェットプリンタを使用して、ＦＲ４銅板を固定化組成物でコーティングし、乾燥後に実施例２に詳述したコーティング層を形成した。実施例２と同様に、エッチレジスト組成物をコーティングされた銅基板上にインクジェット印刷し、８０℃で乾燥させて、二成分エッチレジストマスクを生成した。エッチレジストパターンは、鋭いエッジを有し、ライン切れがなく、２ｍｍまでの厚さを有し、明確に画定された細いラインを有する高い印刷品質を示していた。マスクされていない銅のエッチングとエッチレジストマスクの除去は実施例１に詳述したように行った。エッチングおよび剥離プロセスによって生成された配線パターンは、鋭いエッジを有し、切れのない１５μｍまでの幅の細いラインを有する明確に画定されたパターンを示した。
【００３４】
実施例４−二成分反応、塩酸（ＨＣｌ）を含む反応性カチオン組成物でコーティングされた銅表面上に印刷されるエッチレジスト組成物。エッチレジスト組成物は実施例１に詳述したように調製した。固定化組成物を、１０％（ｗ／ｗ）のＳｔｙｌｅｚｅ  Ｗ−２０（ＩＳＰ製の水溶液中の２０％ポリマーとして）、０．１％のＢＹＫ  ３４８および１３％（ｗ／ｗ）の濃ＨＣｌ水溶液との混合物として調製した。
【００３５】
マイヤーバー法を用いて固定化組成物でＦ４Ｆ銅基板を覆い、厚さ０．４μｍの乾燥層を生成した。コーティングされた基板を乾燥させたままにして、銅の表面全体に、結晶形成のない完全に透明なコーティングを生成した。実施例２と同様に、エッチレジスト組成物をコーティングされた銅基板上にインクジェット印刷し、８０℃で乾燥させて、二成分エッチレジストマスクを生成した。
【００３６】
エッチレジストパターンは、鋭いエッジを有し、ライン切れがなく、２ｍｍまでの厚さを有する高い印刷品質で明確に画定された細いラインを示した。エッチングレジスト組成物で覆われていない固定化層の残留物を、２５℃の温度で２分間水中に沈めて洗い落とし、８０℃で乾燥した。露出した銅のエッチングおよびエッチレジストマスクの除去を、実施例１に詳述したように行った。基板上の配線パターンは、鋭いエッジを有し、切れのない２ミル（５０．８μｍ）までの幅の明確に画定された細いラインを示した。
【００３７】
実施例５−二成分反応、塩酸（ＨＣｌ）を含む反応性カチオン組成物でコーティングされた銅表面上に印刷されたエッチレジスト組成物。エッチレジスト組成物は実施例１に詳述したように調製した。固定化組成物を、１０％（ｗ／ｗ）のＬｕｐａｓｏｌ  ＨＦ（水溶液中の５６％ポリマー、ＢＡＳＦ製）、１３％（ｗ／ｗ）の濃ＨＣｌを含有する０．１％のＢＹＫ３４８水溶液の混合物として調製した。
【００３８】
マイヤーバー法を用いて固定化組成物でＦＲ４銅基板を覆い、厚さ１μの乾燥層を生成した。コーティングされた基板を乾燥させたままにして、銅の表面全体に完全に、結晶形成のない完全に透明なコーティングを生成した。実施例２と同様に、エッチレジスト組成物をコーティングされた銅基板上にインクジェット印刷し、８０℃で乾燥させて、二成分エッチレジストマスクを製造した。
【００３９】
エッチレジストパターンは、鋭いエッジを有し、ライン切れのない、２ミル（５０．８μｍ）までの幅の高い印刷品質で明確に画定された細いラインを示した。エッチングレジスト組成物で覆われていない固定化層の残留物を、２５℃の温度で３分間水中に沈めて洗い落とし、８０℃で乾燥した。露出した銅のエッチングおよびエッチレジストマスクの除去は、実施例１に詳述したように行った。基板上の配線パターンは、鋭いエッジを有し、切れのない２ミル（５０．８μｍ）までの幅の明確に画定された細いラインを示した。
【００４０】
実施例６−二成分反応、塩酸（ＨＣｌ）を含む反応性カチオン組成物でコーティングされた銅表面上に印刷されるエッチレジスト組成物。エッチレジスト組成物は実施例１に詳述したように調製した。固定化組成物を、１０％（ｗ／ｗ）のＳｔｙｌｅｚｅ  Ｗ−２０（ＢＡＳＦ製の水溶液中の４９％ポリマーとして）、０．１％のＢＹＫ  ３４８および１３％（ｗ／ｗ）の濃ＨＣｌ水溶液との混合物として調製した。
【００４１】
マイヤーバー法を用いて固定化組成物でＦＲ４銅基板を覆い、厚さ０．４μｍの乾燥層を生成した。コーティングされた基板を乾燥させたままにして、銅の表面全体に、結晶形成のない完全に透明なコーティングを生成した。実施例２と同様に、エッチレジスト組成物をコーティングされた銅基板上にインクジェット印刷し、８０℃で乾燥させて、二成分エッチレジストマスクを生成した。
【００４２】
エッチレジストパターンは、鋭いエッジを有し、ライン切れのない、２ｍｍまでの高い印刷品質の明確に画定された細いラインを示した。固定化層の残留物を実施例５に詳述したように処置した。露出した銅のエッチングおよびエッチレジストマスクの除去は、実施例１に詳述したように行った。基板上の配線パターンは、鋭いエッジを有し、切れのない２ミル（５０．８μｍ）までの幅の明確に画定された細いラインを示した。
【００４３】
実施例７−二成分反応、クエン酸を含有する反応性組成物でコーティングされた銅表面上に印刷されたエッチレジスト組成物。エッチレジスト組成物は実施例１に詳述したように調製した。固定化組成物を、１０％（ｗ／ｗ）のクエン酸、２５％（ｗ／ｗ）プロピレングリコール、および０．３％（ｗ／ｗ）のＥｖｏｎｉｋ  Ｉｎｄｕｓｔｒｉｅｓ製のＴＥＧＯ  ５００（発泡抑制基材湿潤添加剤）を含有する水溶液の混合物として調製した。
【００４４】
エプソン製ｓｔｙｌｕｓ（登録商標）４９００インクジェットプリンタを使用して、ＦＲ４銅基板を固定化組成物でコーティングした。コーティングされた基板を室温で乾燥させて、完全に透明な均一なコーティングを形成し、０．３μｍの厚さの乾燥した層は、結晶形成なしに表面全体を覆っていた。実施例２と同様に、エッチングレジスト組成物をコーティングされた銅基板にインクジェット印刷し、８０℃で乾燥させて、二成分エッチレジストマスクを生成した。
【００４５】
エッチレジストパターンは、鋭いエッジを有し、ライン切れのない、２ミル（５０．８μｍ）までの幅の高い印刷品質の明確に画定された細いラインを示した。露出した銅のエッチングおよびエッチレジストマスクの除去を、実施例１に詳述したように行った。基板上の配線パターンは、鋭いエッジを有し、切れのない２ミル（５０．８μｍ）までの幅の明確に画定された細いラインを示した。
【００４６】
実施例８−二成分反応、エッチレジスト組成物を含有するコーティング組成物を実施例１に詳述したように調製した。固定化組成物を、２．５％（ｗ／ｗ）のＺｎ（ＮＯ３）２、３．７５％（ｗ／ｗ）のクエン酸、０．２％（ｗ／ｗ）のキャップストーン５１、５％（ｗ／ｗ）のｎ−プロパノール、およびＬｕｐａｓｏｌ（商標）  ＦＧ（ＢＡＳＦ製）の水溶液の混合物として調製した。
【００４７】
マイヤーバー法を用いて固定化組成物でＦＲ４銅基板を覆い、厚さ０．５μｍの乾燥層を生成した。コーティングされた基板を乾燥させたままにして、銅の表面全体に、結晶形成のない完全に透明なコーティングを生成した。実施例２と同様に、エッチレジスト組成物をコーティングされた銅基板上にインクジェット印刷し、８０℃で乾燥させて、二成分エッチレジストマスクを生成した。
【００４８】
実施例２と同様に、エッチレジスト組成物をコーティングされた銅基板上にインクジェット印刷し、８０℃で乾燥させて、二成分エッチレジストマスクを生成した。
【００４９】
エッチレジストパターンは、鋭いエッジを有し、ライン切れのない２ミル（５０．８μｍ）までの幅の高い印刷品質で明確に画定された細いラインを示していた。マスクされていない銅のエッチングとエッチレジストマスクの除去は実施例１に詳述したように行った。エッチングおよび剥離プロセスによって生成された配線パターンは、鋭いエッジを有し、切れのない２ミル（５０．８μｍ）までの幅の明確に画定された細いラインを示した。
【００５０】
実施例９−エッチレジスト組成物を、８％（ｗ／ｗ）ＰＶＡ、２４％のＪｏｎｃｒｙｌ（商標）  ８０８５スチレンアクリル樹脂溶液（水溶液中の４２％ポリマーとして供給）、および１．５％の２−アミノ−２−メチルプロパノールの水溶液として調製した。
【００５１】
固定化組成物を、２％の（ｗ／ｗ）のＢａｓａｃｉｄ（商標）  Ｒｅｄ  ４９５、１０％（ｗ／ｗ）のプロピレングリコール、１０％のｎ−プロパノール、０．３％（ｗ／ｗ）のＴＥＧＯ５００、１２％（ｗ／ｗ）の濃ＨＣｌを含有する１０％（ｗ／ｗ）のＬｕｐａｓｏｌ  Ｇ２０（ＢＡＳＦに製）から調製した。マイヤーバー法を用いて固定化組成物でＦＲ４銅基板を覆い、厚さ２．４μの乾燥層を生成した。コーティングされた基板を乾燥させたままにして、銅の表面全体に完全に、結晶形成のない完全に透明なコーティングを生成した。固定化組成物を、コーティングされた銅基板上にインクジェット印刷し、８０℃で乾燥させて、二成分エッチレジストマスクを製造した。
【００５２】
実施例２と同様に、エッチレジスト組成物をコーティングされた銅基板上にインクジェット印刷し、８０℃で乾燥させて、二成分エッチレジストマスクを製造した。
【００５３】
エッチレジストパターンは、鋭いエッジを有し、ライン切れのない、２ミル（５０．８μｍ）までの幅の高い印刷品質で明確に画定された細いラインを示した。エッチングレジスト組成物で覆われていない固定化層の残留物を、２５℃の温度で３０秒間１％（ｗ／ｗ）のＮａＨＣＯ３の水溶液中に沈めて洗い落とし、８０℃で乾燥した。露出した銅のエッチングおよびエッチレジストマスクの除去は、実施例１に詳述したように行った。基板上の配線パターンは、鋭いエッジを有し、切れのない２ミル（５０．８μｍ）までの幅の明確に画定された細いラインを示した。
【００５４】
（反応性成分を固定化する）カチオン性組成物
カチオン性反応性成分（固定化反応性成分）の例としては、限定しないが、ポリアミド、例えばポリエチレンイミン、二価金属塩、有機酸または無機酸の両方、ビニルピロリドン、ジメチルアミノプロピルメタクリルアミドのヘテロポリマー、並びにメタクリロイルアミノプロピルラウリルジメチルアンモニウムクロライド、ポリ第四級アミン、および天然の形態かまたはアンモニウム塩として存在するポリアミン等が挙げられる。
【００５５】
乾燥した固定化層の厚さは、約０．０１μｍ程度の薄さであり得る。乾燥層の典型的な望ましい厚さは、０．０２５〜５μｍの間で変えることができる。
【００５６】
カチオン性組成物（第１の組成物）は、適用方法および乾燥層の所望の幅に適合するように適合された追加の成分を含み得る。組成物は、噴霧またはインクジェット印刷に適した粘度、例えば、周囲温度で６０ｃＰ未満、または３〜２０ｃＰ（センチポアズ）の粘度を有することができる。異なるコーティング方法が適用される場合、組成物はより高い粘度を有し得る。
【００５７】
いくつかの実施形態では、銅層３２０に対する第１の層の反応性、ならびにエッチングレジストまたは固定化層に対するその反応性を高めるために、第１の溶液に酸性溶液を添加することができる。いくつかの実施形態では、第１の層が、銅エッチプロセスの前に、例えば水によって更に現像され得る。いくつかの実施形態では、適用された第１の層は、第２の層の適用前に乾燥され得る。乾燥層は、主として第１の反応性材料を含有し得る。第１の層は、任意の既知の乾燥方法を用いて乾燥され得る。
【００５８】
第１の反応性成分（例えば、固定化成分）および第１の組成物（例えば、固定化組成物、カチオン性組成物）のいくつかの非限定的な例を表１に列挙する。
【００５９】
【表１】
2019134190.tif 000003
【００６０】
いくつかの実施形態では、第２の反応性成分（例えば、ポリマー成分）はエッチレジスト成分（金属エッチング溶液に対して耐性）であり得る。第２の反応性成分としては、ポリアニオン活性基（例えばアクリレート、スチレンアクリレート）、ホスフェート、およびスルホネートが挙げられる。第１の層（例えば、固定化層）の上に適用されたエッチレジストインクの液滴は、第１の反応性材料（ポリカチオンを含む）と第２の反応性材料（ポリアニオンを含む）との間の化学反応のために銅表面に不動化され、固定化され得る。固定化は非常に速い（マイクロ秒の範囲）ため、印刷されたパターンの寸法は要求されるパターンの寸法と概ね同程度になる。第１の反応性材料の反応によって形成された化合物および第２の反応性材料（両方とも水に可溶性である）は、銅エッチ溶液に不溶性であるべきである。
【００６１】
第２の組成物は、噴射温度において６０ｃＰ未満、例えば３〜２０ｃＰのインクジェット印刷に適した粘度を有し得る。異なるコーティング方法が適用される場合、組成物はより高い粘度を有し得る。いくつかの実施形態では、第２の組成物は、必要とされる粘度を維持するために２０％（ｗ／ｗ）以下の反応性成分を含み得る。いくつかの実施形態において、ポリアニオン反応性成分（エラストレジストポリマー）は、組成物に溶解される場合には、分子量が最大５０００モル重量しか有さないものであり得る（例えば、ポリマーが比較的短い鎖を有し得る）。いくつかの実施形態では、エッチレジストポリマーは、高分子エマルジョンまたは分散液の形態の組成物が得られるより高いモル重量を有することができる。第２の反応性成分は、例えばポリマー１ｇ当たり１００以上の反応性アニオン基を有するような、高い酸価を有するものであり得る。例えば、本発明の実施形態によるエッチレジストポリマーは、各鎖に２００、２４０、３００またはそれ以上の個数の反応性アニオン基を有し得る。
【００６２】
２の反応性成分（エッチレジスト成分）および第２の組成物（エッチレジスト組成物、アニオン性組成物）のいくつかの非限定的な例を表２に列挙する。
【００６３】
【表２】
2019134190.tif 000004
【００６４】
いくつかの実施形態では、本発明のいくつかの実施形態によるエッチレジストマスクを形成するためのキットに、表１に列挙される固定化組成物および表２に列挙されるエッチレジスト組成物を含めることができる。
【００６５】
本発明の特定の特徴を本明細書および図面において説明されてきたが、当業者であれば多くの改変態様、要素の置換および変更、および均等物を容易に想到されよう。したがって、添付の特許請求の範囲は、本発明の精神の範囲に含まれる、あらゆるそのような修正および変更を含むことが意図されていることを理解されたい。
本発明は、例えば、以下を提供する：
（項目１）
方法であって、
第１の反応性成分を含む第１の液体組成物を金属表面上に適用してプライマー層を形成するステップと、
ノンインパクト印刷プロセスによる像様の印刷により前記プライマー層上に第２の反応性成分を含む第２の液体組成物を適用して所定のパターンに従ってエッチレジストマスクを生成するステップとを含み、
前記第２の液体組成物の液滴が前記プライマー層に接触すると、前記第２の反応性成分は液滴を固定化するように前記第１の反応性成分と化学反応を起こすことを特徴とする方法。
（項目２）
項目１に記載の方法であって、
前記第１の反応性成分は固定化反応性成分であり、前記第２の反応性成分はエッチレジスト反応性成分であることを特徴とする方法。
（項目３）
項目１に記載の方法であって、
前記第１の反応性成分はエッチレジスト反応性成分であり、前記第２の反応性成分は固定化反応性成分であることを特徴とする方法。
（項目４）
項目２または３に記載の方法であって、
前記固定化反応性成分および前記エッチレジスト反応性成分は水溶性であり、化学反応は水および酸性エッチ溶液に不溶性の二成分材料を生成することを特徴とする方法。
（項目５）
項目１に記載の方法であって、
前記化学反応に関与しなかった前記プライマー層の部分を除去するステップと、
前記エッチレジストマスクで覆われていない露出した金属部分を除去するために、金属エッチング溶液を用いてエッチングプロセスを実行するステップとを更に含むことを特徴とする方法。
（項目６）
項目５に記載の方法であって、
前記プライマー層の部分を除去するステップと、前記エッチングプロセスを実行するステップとが同時に実施されることを特徴とする方法。
（項目７）
項目１に記載の方法であって、
前記第１の液体組成物の適用が、ノンインパクト印刷によって像様に行われることを特徴とする方法。
（項目８）
項目１に記載の方法であって、
前記第１の反応性成分および前記第２の反応性成分のいずれか一方が固定化成分であり、
前記固定化成分は、ポリエチレンイミン、二価の金属塩、酸、ビニルピロリドンのヘテロポリマー、ジメチルアミノプロピルメタクリルアミド、メタクリロイルアミノプロピルラウリルジメチルアンモニウムクロライド、ポリ四級アミン、天然形態かまたはアンモニウム塩として存在するポリアミン、またはそれらの任意の混合物の少なくとも１つを含むことを特徴とする方法。
（項目９）
項目１に記載の方法であって、
前記第１の反応性成分および前記第２の反応性成分のいずれか一方は、アクリレート、スチレンアクリレート、ホスフェート、スルホネートおよびそれらの任意の混合物の少なくとも１つを含むエッチレジスト成分であることを特徴とする方法。
（項目１０）
金属層上にエッチングレジストマスクを適用するための二液型インク組成物セットであって、
固定化反応性成分を含む第１の液体組成物と、
エッチレジスト反応性成分を含む第２の液体組成物とを含み、
前記固定化反応性成分および前記エッチレジスト反応性成分は化学反応を起こして水および酸性エッチ溶液に不溶性の二成分材料を形成することができることを特徴とする二液型インク組成物セット。
（項目１１）
項目１０に記載の二液型インク組成物セットであって、
前記固定化成分は、ポリエチレンイミン、二価の金属塩、酸、ビニルピロリドンのヘテロポリマー、ジメチルアミノプロピルメタクリルアミド、メタクリロイルアミノプロピルラウリルジメチルアンモニウムクロライド、ポリ四級アミン、天然形態かまたはアンモニウム塩として存在するポリアミン、またはそれらの任意の混合物の少なくとも１つを含むことを特徴とする二液型インク組成物セット。
（項目１２）
項目１０に記載の二液型インク組成物セットであって、
前記エッチレジスト成分は、アクリレート、スチレンアクリレート、ホスフェート、スルホネートおよびそれらの任意の混合物の少なくとも１つを含むことを特徴とする二液型インク組成物セット。
【図１】
2019134190.tif 000005
【図２】
2019134190.tif 000006
【外国語明細書】
2019134190000001.pdf